FR 2558498 A1 19850726 FR 8400867 A 19840120 La présente invention se rapporte à la réalisa- tion de courts de squash, racquetball ou sports simi- laires. Un court de squash ou de racquetball traditionnel est constitué par une maçonnerie, généralement en parpaings, s'étendant sur quatre côtés de manière à ménager un quadrilatère ayant les dimensions. requises, et dans laquelle est ménagée au moins une ouverture d'accès au court. La maçonnerie est revêtue intérieurement d'un enduit monocouche formé généralement de ciment blanc et de sable et armé de fibres minérales, l'enduit renfermant également une résine et des adjuvants. L'ensemble est complété par un plancher et, dans le cas d'un court de racquet.ball, également par un plafond. Afin de remédier à l'inconvénient que représente le prix relativement élevé d'un tel court traditionnel, il a été propos par le Demandeur de réaliser des courts autoportanlçs en constituant les parois de tels courts par l'assemblage de panneaux modulaires en caisson comportant un fond dirigé vers l'intérieur du court pour former une partie de la paroi et un rebord d'assemblage des panneaux, au moins la face de ces panneaux dirigée vers l'intérieur du court étant formée par un enduit armé analogue, dans sa composition, à l'enduit des courts tra di tionnels. Cet enduit intérieur est requis par les carac téristiques de rebond de la balle et d'absorption acoustique que doivent présenter les courts destinés à ces sports. Il a été propose récemment pour diverses applications, notamment pour la réalisation d'enduits dans la collstrucLion, d'utiliser une composition renfermant, en poids de laitière sèche, de 20 à 60 % en poids de ciment, de 30 à 70 % d'une charge minérale ou organique, de 2 a 10 % d fibres de silicate de zirconium, de 0,2 à 1 % de plas tifiants du ciment, de 1 à 3 % de colle et de 0,1 à 0,5 % d'un agent hydrofuge. Cette composition, qui permet la fabrication d'enduits et de produits moulés, présente une bonne résistance mécanique et est étanche (FR 2 432 489). Elle est commercialisée sous la dénomination CRIDOFIBR:" (Société CIDE, Paris). Des essais effectués par le Demandeur ont révélé que les caractéristiques d'une telle composition èon- viennent en vue d'une utilisation pour la réalisation d'enduits de parois pour courts de squash, de racquetball ou de sports similaires, notamment en ce qui concerne les propriétés de rebond de la balle et d'absorption acoustique. Toutefois, il est apparu lors de ces essais, d'une part que la nature même de l'enduit ainsi utilisé, du fait de sa structure superficielle, provoque une usure prématurée des balles, et d'autre part que celles-ci laissent sur la surface de l'enduit, lors de leur impact et de leur rebond, des traces qui ensuite ne peuvent plus être enlevées par lavage par exemple. I1 en résulte en conséquence que les parois d'un court ainsi réalisé deviennent très vite sales par suite de la multiplicité des traces de couleur foncée ou même noires laissées par les balles lors de leur impact et que l'aspect résultant est ainsi inacceptable. Le but de l'invention est de remédier à cet inconvénient. Un autre inconvénient de ce type d'enduit chargé de fibres réside dans le fait que l'aspect en surface obtenu souffre de cette présence des fibres visibles en surface, dont la distribution dans l'enduit est évidemment irrégulière. Un autre but de l'"nvention est également de remédier à cet inconvénient. L'invention est matérialisée dans-un procédé pour la réalisation de courts de squash, racquetball ou sports similaires, du type dans lequel les parois du court sont munies d'un enduit intérieur appliqué après la construction du court dans le cas de courts traditionnels, ou bien prévu sur les éléments, notamment les panneaux préfabriqués, lors de la réalisation d'un court autoportant, caractérisé en ce qu'on applique d'abord sur ces parois ou sur ces éléments un enduit en une composition renfermant, en poids de matière sèche, de 20 à 60 % de ciment, de 30 à 70 % de charge minérale ou organique, de 2 à 10 % de fibres de silicate de zirconium, de 0,2 à 1 % de plastifiants du ciment, de 1 à 3 % de colle et de 0,1 à 0,5 % d'un agent hydrofuge, puis après le séchage de cet enduit on applique sur celui-ci une mince couche de finition formée de vernis ou résine synthétique. Ce vernis peut être avantageusement de type acrylique ou vinylique, ou bien d'un type équivalent. Suivant un mode de mise en oeuvre préférentielle, on applique d'abord sur les parois intérieures du court construit ou sur les faces des éléments, notamment des panneaux, destinées à être dirigées vers l'intérieur du court, un enduit ayant la composition indiquée, puis sur la face libre de cet enduit, avant l'application de la couche de vernis ou de résine de finition, une couche d'enduit ayant la composition précitée, mais dont on a supprimé les fibres. L'enduit appliqué suivant l'invention peut avoir une épaisseur de 7 à 10 mm par exemple, et il peut être revêtu d'une couche de vernis de très faible épaisseur, appliquée par exemple a la brosse, par projection ou de toute manière désirée. Lors de l'utilisation d'une couche additionnelle non chargé en fibres, cette couche pourra avoir une épaisseur de 1 à 2 mm par exemple. Le procédé suivant l'invention tire ainsi parti des avantages résultant de la nature et des propriétés de l'enduit de base ayant la composition indiquée, notamment en ce qui concerne les caractéristiques de rebond de la balle et d'absorption acoustique. Mais la mince couche de finition formée par le vernis donne la possibilité, sans nuire aux propriétés précitées, d'enlever par exemple par lavage toutes les traces d'impact de balles, de sorte que les parois du court conservent un aspect clair et propre, apprécié par les joueurs et nécessaire en particulier dans le cas de sport de compétition. Ce résultat est obtenu, comme indiqué précédemment, sans modification des propriétés mécaniques des surfaces intérieures des parois du court.C'est ainsi que l'on a pu constater que cette mince couche de vernis de finition ne modifiait pas le caractère ponctuel et dépourvu de glissement de l'impact des balles rebondissant sur l'enduit et évitait l'usure prématurée des balles. I1 a été constaté également que l'accrochage d'un tel vernis en couche de finition sur l'enduit de base était excellent et qu'aucun décollement pelliculaire ne se produisait. Lors de la mise en oeuvre du procédé sous sa forme préférentielle, utilisant une couche intermédiaire dépourvue de fibres, l'aspect en surface de l'enduit est alors parfaitement uniforme et l'invonvénient précité, résultant de l'apparition des fibres en surface, est évité. Ce résultat est obtenu sans nuire aux propriétés de l'enduit, notamment si l'épaisseur de la couche non chargée en fibres est faible relativement à l'épaisseur de l'enduit de base, comme indiqué précédemment. I1 existe de nombreux vernis et résines synthétiques, notamment acryliques ou vinyliques, pouvant être appliqués sur des supports ou substrats pour réaliser des couches de finition, et l'homme de métier pourra sans difficulté choisir parmi ces produits disponibles sur le marché un vernis ne s'écaillant pas sous l'effet du choc des balles pendant la pratique du sport concerné. Des modifications peuvent être apportées aux modes de mise en oeuvre décrits, dans le domaine des équivalences techniques, sans s'écarter de l'invention. REVENDICATIONS 10) Procédé pour la réalisation de courts de squash, racquetball ou sports similaires, du type dans lequel les parois du court sont munies d'un enduit intérieur appliqué après la construction du court dans le cas de courts traditionnels ou bien prévu sur les élé- ments, notamment les panneaux préfabriqués, lors de la réalisation d'un court autoportant, caractérisé en ce qu'on applique d'abord sur ces parois ou sur ces éléments un enduit en une composition renfermant, en poids de matière sèche, de 20 à 60 % de ciment, de 30 à 70 % de charge minérale ou organique, de 2 à 10 % de fibres de silicate de zirconium, de 0,2 à 1 % de plastifiants du ciment, de 1 à 3 % de colle et de 0,1 à 0,5 % d'un agent hydrofuge, puis après le séchage de cet enduit on applique sur celui-ci une mince couche de finition formée de vernis ou résine synthétique. 20) Procédé suivant la Revendication 1, carac térisé en ce que le vernis est de type acrylique ou vinylique. 30) Procédé suivant la Revendication 1 ou 2, caractérisé en ce qu'on applique d'abord sur les parois intérieures du court construit ou sur les faces des éléments, notamment des panneaux, destinées à être dirigées vers l'intérieur du court un enduit ayant la composition indiquée, puis sur la face libre de cet enduit, avec l'application de la couche de finition en vernis ou résine, une couche d'enduit ayant la composition précitée, mais dont on a supprimé les fibres. 40) Procédé suivant l'une quelconque des Revendications précédentes, caractérisé en ce que l'enduit appliqué a une épaisseur de 7 à 10 mm. 50) Procédé suivant la Revendication 3 ou 4, catactérisé en ce que la couche d'enduit non chargée en fibres a une épaisseur de 1 à 2 mm. 60) Procédé suivant l'une quelconque des Revendications précédentes, caractérisé en ce que la couche de finition formée de vernis ou résine a une très faible épaisseur et est appliquée à la brosse, par projection ou d'une manière équivalente.